(57)【要約】  結晶性に優れた窒化物半導体の成長が可能で、かつ光取り出し効率に優れた窒化物半導体発光素子を構成することが可能な窒化物半導体発光素子用のサファイア基板を提供するために、そのサファイア基板は、一方の主面に複数の凸部を備え、その一方の主面に窒化物半導体が成長されて窒化物半導体発光素子が形成されるサファイア基板であって、凸部は錐形状を有し、その凸部の傾斜表面はそれぞれ、隣接する凸部間に位置する基板表面に比較して窒化物半導体の成長が抑制される結晶成長抑制表面からなり、かつ傾斜角が不連続に変化する傾斜変更線を有する。
2012002240.tif 000002
【特許請求の範囲】
【請求項１】
一方の主面に複数の凸部を備え、その一方の主面に窒化物半導体が成長されて窒化物半導体発光素子が形成されるサファイア基板であって、
前記凸部は先端が尖った錐形状を有し、その凸部の傾斜表面はそれぞれ、隣接する凸部間に位置する基板表面に比較して前記窒化物半導体の成長が抑制される結晶成長抑制表面からなり、かつ傾斜角が不連続に変化する傾斜変更線を有することを特徴とするサファイア基板。
【請求項２】
前記凸部の底面は、それぞれ外側に膨らんだ円弧形状の３以上の辺を有する略多角形であり、前記傾斜表面は、前記各辺の両端と前記尖った先端を頂点とする略三角形の複数の傾斜面からなり、該傾斜面がそれぞれ前記傾斜変更線において傾斜角が不連続に変化する請求項１に記載のサファイア基板。
【請求項３】
前記凸部の傾斜面はそれぞれ、前記傾斜変更線より上の傾斜面の傾斜角が前記傾斜変更線より下の傾斜面の傾斜角より小さくなっている請求項１又は２に記載のサファイア基板。
【請求項４】
前記凸部が、前記一方の主面上において相互に分離して設けられた請求項１〜３のうちのいずれか１つに記載のサファイア基板。
【請求項５】
前記凸部が、前記一方の主面上において周期的に配置されている請求項１〜４のうちのいずれか１つに記載のサファイア基板。
【請求項６】
前記凸部が、三角形格子、四角形格子又は六角形格子の頂点に配置された請求項５記載のサファイア基板。
【請求項７】
請求項１〜６のうちのいずれか１つに記載のサファイア基板と、該サファイア基板の一方の主面上に窒化物半導体を成長させることにより形成された窒化物半導体層と、を備えた窒化物半導体発光素子。
【請求項８】
窒化物半導体発光素子用サファイア基板の製造方法であって、
サファイア基板のＣ面上に第１マスクを形成して、その第１マスクをエッチングマスクとしてサファイア基板をエッチングすることにより、裁頭錐台形状の下凸部を形成する第１エッチング工程と、
前記第１マスクを除去して下凸部の上面を露出させる前記第１マスク除去工程と、
前記上面を露出させた下凸部をさらにエッチングすることにより、下凸部の上に先端の尖った錐形状の上凸部を形成する第２エッチング工程と、
を含むことを特徴とする窒化物半導体発光素子用サファイア基板の製造方法。
【請求項９】
前記第１マスク除去工程と第２エッチング工程の間に、前記露出させた下凸部の上面に第２マスクを形成する第２マスク形成工程を含み、
第２エッチング工程において、前記第２マスクをエッチングマスクとして前記下凸部をさらにエッチングする請求項８記載の窒化物半導体発光素子用サファイア基板の製造方法。
【発明の詳細な説明】
【技術分野】
【０００１】
本発明は、窒化物半導体発光素子用のサファイア基板とその製造方法及び窒化物半導体発光素子に関する。
【背景技術】
【０００２】
例えば、窒化物半導体からなる発光ダイオード（ＬＥＤ）は、通常、サファイア基板上にｎ型半導体層、活性層、ｐ型半導体層を順に積層することにより構成される。この発光ダイオードでは、発光した光は、サファイア基板とは反対側、またはサファイア基板側から取り出されるが、活性層で発光した光は出射側とは逆の方向にも放射される。したがって、出射側とは逆の方向に放射された光を効果的に出射側から取り出せるようにして外部量子効率を向上させることが必要になる。【０００３】
そこで、例えば、三角錐台形状の凸部をサファイア基板上に複数配置して、外部量子効率を向上させることが特許文献１に開示されている。また、特許文献１には、三角錐台形状の凸部によって、その凸部が形成された面上に結晶成長させることにより、空隙の発生や結晶性の悪化を抑制できる旨記載されている。
【先行技術文献】
【特許文献】
【０００４】
【特許文献１】特開２００８−１７７５２８号公報
【発明の概要】
【発明が解決しようとする課題】
【０００５】
しかしながら、本願発明者等の鋭意研究の結果、三角錐台形状のディンプルを有する面上に成長された窒化物半導体の結晶性では必ずしも十分でないことがわかった。
すなわち、近年、発光ダイオードの高出力化が進むにつれ、従来の発光ダイオードでは顕在化しなかったような結晶欠陥による問題が顕在化するようになってきている。【０００６】
そこで、本発明は、結晶性に優れた窒化物半導体の成長が可能で、かつ光取り出し効率に優れた窒化物半導体発光素子を構成することが可能な窒化物半導体発光素子用のサファイア基板とその製造方法を提供することを目的とする。
また、本発明は、結晶性に優れた窒化物半導体を有し、かつ光取り出し効率に優れた窒化物半導体発光素子を提供することを目的とする。
【課題を解決するための手段】
【０００７】
以上の目的を達成するために、本発明に係るサファイア基板は、一方の主面に複数の凸部を備え、その一方の主面に窒化物半導体が成長されて窒化物半導体発光素子が形成されるサファイア基板であって、前記凸部は先端が尖った錐形状を有し、その凸部の傾斜表面はそれぞれ、隣接する凸部間に位置する基板表面に比較して前記窒化物半導体の成長が抑制される結晶成長抑制表面からなり、かつ傾斜角が不連続に変化する傾斜変更線を有することを特徴とする。【０００８】
本発明に係るサファイア基板において、前記凸部の底面は、それぞれ外側に膨らんだ円弧形状の３以上の辺を有する略多角形であり、前記傾斜表面は、前記各辺の両端と前記尖った先端を頂点とする略三角形の複数の傾斜面からなり、該傾斜面がそれぞれ前記傾斜変更線において傾斜角が不連続に変化するようにできる。【０００９】
本発明に係るサファイア基板において、前記凸部の傾斜面はそれぞれ、前記傾斜変更線より上の傾斜面の傾斜角が前記傾斜変更線より下の傾斜面の傾斜角より小さくなっていることが好ましい。【００１０】
本発明に係るサファイア基板においては、前記凸部が、前記一方の主面上において相互に分離して設けられていることが好ましい。【００１１】
本発明に係るサファイア基板においては、前記凸部が、前記一方の主面上において周期的に配置されていることが好ましく、その周期的配置として、三角形格子、四角形格子又は六角形格子の頂点に周期的に配置することが挙げられる。【００１２】
本発明に係る窒化物半導体発光素子は、前記本発明に係るサファイア基板と、該サファイア基板の一方の主面上に窒化物半導体を成長させることにより形成された窒化物半導体層と、を備えたことを特徴とする。【００１３】
本発明に係る窒化物半導体発光素子用サファイア基板の製造方法は、窒化物半導体発光素子用サファイア基板の製造方法であって、サファイア基板のＣ面上に第１マスクを形成して、その第１マスクをエッチングマスクとしてサファイア基板をエッチングすることにより、裁頭錐台形状の下凸部を形成する第１エッチング工程と、
前記第１マスクを除去して下凸部の上面を露出させる前記第１マスク除去工程と、
前記上面を露出させた下凸部をさらにエッチングすることにより、下凸部の上に先端の尖った錐形状の上凸部を形成する第２エッチング工程と、
を含むことを特徴とする。
【発明の効果】
【００１４】
以上のように構成された本発明に係るサファイア基板は、一方の主面に形成された複数の凸部がそれぞれ先端が尖った錐形状を有し、その凸部の傾斜表面はそれぞれ、隣接する凸部間に位置する基板表面に比較して前記窒化物半導体の成長が抑制される結晶成長抑制表面からなりかつ傾斜角が不連続に変化する傾斜変更線を有しているので、結晶性に優れた窒化物半導体の成長が可能で、かつ光取り出し効率に優れた窒化物半導体発光素子を構成することが可能になる。
【図面の簡単な説明】
【００１５】
【図１】本発明に係る実施形態の窒化物半導体発光素子の断面図である。
【図２】（ａ）は、実施形態の窒化物半導体発光素子における凸部１の平面図であり、（ｂ）は、（ａ）のＡ−Ａ’線についての断面図である。
【図３】実施形態の窒化物半導体発光素子における凸部１の配列の一例を示す平面図である。
【図４】実施形態の窒化物半導体発光素子における凸部１の配列の他の例を示す平面図である。
【図５】実施形態に係る窒化物半導体発光素子の製造方法において、第２エッチング工程用の第１マスク１９を形成したときの平面図である。
【図６】実施形態に係る窒化物半導体発光素子の製造方法における第１エッチング工程後の基板表面の平面図である。
【図７】実施形態に係る窒化物半導体発光素子の製造方法における第２エッチング工程用の第２マスクを形成したときの基板表面の平面図である。
【発明を実施するための形態】
【００１６】
以下、発明の実施の形態について図面を参照しながら説明する。ただし、以下に説明する発光素子・装置は、本発明の技術思想を具体化するためのものであって、本発明を以下のものに特定しない。特に、以下に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに、本発明を構成する各要素は、複数の要素を同一の部材で構成して一の部材で複数の要素を兼用する態様としてもよいし、逆に一の部材の機能を複数の部材で分担して実現することもできる。
【００１７】
本発明に係る実施形態の窒化物半導体発光素子は、図１に示すように、サファイア基板１０の上に、下地層２１、第１導電型層（ｎ型層）２２、活性層（発光層）２３、第２導電型層（ｐ型層）２４が順に積層された半導体積層構造２が設けられており、下地層２１が成長される基板１０の表面には、それぞれ先端が尖った錐形状の複数の凸部（ディンプル）１が設けられている。
以上のように構成された実施形態の窒化物半導体発光素子は、詳細後述するように、先端が尖った錐形状の複数の凸部（ディンプル）１が設けられた基板１０の表面にそれぞれ窒化物半導体からなる下地層２１、第１導電型層（ｎ型層）２２、活性層（発光層）２３、第２導電型層（ｐ型層）２４が成長されているので、当該半導体層を結晶性良く成長させることができる。
また、実施形態の半導体発光素子は、さらに発光層２３で発光した光を先端が尖った錐形状の複数の凸部１によって出射方向に効率よく反射させることが可能になり、光の取り出し効率を高くできる。
具体的には、横方向に伝播する光を凸部１、特に凸部１の傾斜した傾斜面で、反射・回折させることができる。
【００１８】
実施形態において、凸部（ディンプル）１は、図２（ａ）（ｂ）に示すように、略三角錐形状になるように形成されており、
（ｉ）凸部底面が略三角形状（各辺１１，１２，１３が円弧状に外側に膨らんだ略三角形状）であり、
（ｉｉ）凸部１の３つの傾斜面１１ｋ，１２ｋ，１３ｋはそれぞれ外側に膨らんだ略三角形状であり、かつその途中にそれぞれ傾斜変更線（エッチング切替線）Ｌ１１，Ｌ１２，Ｌ１３を有しており、その傾斜変更線を境に傾斜が不連続に変化している。
より具体的には、各傾斜面１１ｋ，１２ｋ，１３ｋにおいて、傾斜変更線Ｌ１１，Ｌ１２，Ｌ１３でそれぞれ傾斜面１１ｋ，１２ｋ，１３ｋが折れ曲がっており、傾斜変更線Ｌ１１，Ｌ１２，Ｌ１３より上（頂点側）の傾斜が下（底面側）の傾斜より緩やかになっている。
また、凸部（ディンプル）１は略三角錐形状であって、その頂点ｔ１は尖っている。
ここで、本明細書において、頂点が尖っているとは、凸部（ディンプル）１の頂点から窒化物半導体が成長しない程度に凸部１の頂点部分（上面）が小さくなっていることをいう。
【００１９】
以上のように構成された実施形態の半導体発光素子では、発光層２３で発光された光のうちの基板の表面方向に伝播する光が基板表面の凸部１間の面及び凸部１の傾斜面１１ｋ，１２ｋ，１３ｋにより乱反射又は回折される。
特に、本実施形態の凸部１の傾斜面１１ｋ，１２ｋ，１３ｋは、図２（ａ）（ｂ）に示すように、外側に膨らんだ曲面となっているので所謂凸面鏡のように入射された光が拡がるように拡散されて反射され、さらに傾斜変更線１１ｋ，１２ｋ，１３ｋを境に傾斜が不連続に変化するので、入射された光はより広い範囲に拡散される。
【００２０】
本実施形態の略三角錐形状の凸部１は、基板の結晶形態及び凸部１が形成される基板表面の面方位、マスク形状及び寸法、エッチング条件とを目的形状に応じて設定することにより形成することができる。
【００２１】
例えば、サファイア基板のＣ面からなる表面に円形の第１マスクを形成して、エッチングをすると、初期段階ではマスクが形成されていない部分がエッチングにより除去されてマスク形状がほぼそのまま反映された円形の凸部が形成されるが、エッチングが進むにつれて結晶形態に起因するエッチング速度の方向依存性（方向によるエッチングが進む速度が異なること）の影響を受けることになり、結晶形態が反映された形状になっていく。
【００２２】
具体的には、エッチングの進行方向によってエッチング速度が異なることから結晶形態が反映されてエッチングが進み、底部の３つの頂点と三角錐の稜線が徐々に明確になってきて、円形マスクの下に略三角錐台形状の下凸部１ａが形成される。この略三角錐台形状の下凸部１ａの上面は、略三角形状にエッチングされておりかつアンダーカットにより円形マスクより面積は小さくなる。また、下凸部１ａの底面及び上面は、各辺が外側に膨らんだ円弧形状の略三角形状になり、エッチングが進むほど面積が小さくなるとともに各辺の円弧の曲率半径は大きくなって直線的になる。
【００２３】
本実施形態では、下凸部１ａが形成された後、第１マスクを除去したあと、下凸部１ａの上面に第２マスクを形成して、又は第２マスクを形成することなくエッチングすることによって、下凸部１ａの上にさらに三角錐形状の上凸部１ｂが形成されて、傾斜変更線Ｌ１１，Ｌ１２，Ｌ１３を境に傾斜が不連続に変化する傾斜面１１ｋ，１２ｋ，１３ｋを有する略三角錐形状の凸部（ディンプル）１が形成される。
【００２４】
尚、本実施形態において、下凸部をエッチングにより形成する際及び上凸部をエッチングにより形成する際、エッチング時間を長くすることにより、凸部１の底面の各辺１１，１２，１３が直線で傾斜面１１ｋ，１２ｋ，１３ｋが平坦な三角錐形状に形成することもできるし、凸部１の底面の各辺１１，１２，１３及び傾斜面１１ｋ，１２ｋ，１３ｋが内側に湾曲した円弧形状の略三角錐形状に形成することも可能である。
【００２５】
また、基板上の凸部１は、光出力、光取り出し効率を向上させるとともに、下地層２１が成長される際、凸部１の傾斜面１１ｋ，１２ｋ，１３ｋが下地層２１の成長を抑制する面（結晶成長抑制表面ともいう。）となって凸部1間の表面（以下、結晶成長表面という）から成長した下地層の横方向成長を促進して、結晶欠陥の少ない表面を有する下地層２１の形成を可能にするものである。したがって、結晶成長抑制表面を構成する凸部は結晶成長表面の中に均一に分布していることが好ましく、図３〜４に示すように、互いに分離されて規則的に配置されていることが好ましい。
図３は、三角格子点配置であり、図４は、正方格子点配置である。
【００２６】
また、結晶成長表面から縦方向に成長した窒化物半導体には、基板の格子定数と窒化物半導体の格子定数の差に起因する転位が成長方向に伸びて表面に現れる傾向があるので、基板上の凸部１は高密度に形成することが好ましい。このように凸部１を高密度に配置すると、結晶成長表面に対する結晶成長抑制表面の面積比率が高くなるので、結晶成長抑制表面を覆う横方向成長された窒化物半導体の比率が多くなり、成長方向に伸びる転位が下地層２１の内部に閉じ込められて表面に現れる転位を減らすことができる。
【００２７】
さらに、本実施形態の凸部１は、各傾斜面１１ｋ，１２ｋ，１３ｋにおいてそれぞれ、傾斜変更線Ｌ１１，Ｌ１２，Ｌ１３より上（頂点側）の傾斜が下（底面側）の傾斜より緩やかになっているので、傾斜変更線Ｌ１１，Ｌ１２，Ｌ１３を境に窒化物半導体の横方向成長がより促進される。これにより、より結晶性の良好な、窒化物半導体が形成されると同時に成長された窒化物半導体の表面の平坦化が促進される。
【００２８】
凸部１の規則的かつ高密度の配置としては、例えば、図３〜４に示すような三角格子点配置、及び正方格子点配置の他、平行四辺形格子点配置、長方形格子点配置などの配置が挙げられる。
尚、この規則構造は、基板面内全体に同一の規則で配列してもよいし、基板上に形成する半導体素子構造の、例えば、電極配置に応じて、異なる規則構造に配置してもよい。
【００２９】
このように、良好な結晶性の窒化物半導体を成長させるためには、凸部１の高さは、0.5μｍ以上2μｍ以下の範囲、好ましくは0.7μｍ以上1.2μｍ以下の範囲、凸部１の間隔(最も狭い部分の間隔)は、0.5μｍ以上2μｍ以下の範囲、好ましくは1.5μｍ以下とすることが好ましい。
凸部１の底面の一辺（底面の頂点間の直線距離）は、0.5μｍ以上3μm以下、好ましくは0.7μｍ以上2μｍ以下とすることが好ましい。
【００３０】
また、基板１上に、尖った頂点ｔ１を有し、かつ傾斜変更線Ｌ１１，Ｌ１２，Ｌ１３の上下で傾斜角が不連続に変化する結晶成長抑制表面からなる傾斜面１１ｋ，１２ｋ，１３ｋを有する凸部１は、例えば、以下に説明する２段階エッチングにより形成することができる。
【００３１】
＜第１エッチングステップ＞
本製造方法では、まず、図５に示すように、サファイア基板１０のＣ面（０００１）上に円形の第１マスク１９を形成して、基板をエッチングした後、第１マスク１９を除去する。
これにより、略三角形状の上面を有する略三角錐台形状の下凸部１ａが形成される（図６）。
エッチングには、ウェットエッチングと、ドライエッチングがあるが、本発明ではいずれのエッチング方法を用いてもよい。ドライエッチングとして具体的には気相エッチング、プラズマエッチング、反応性イオンエッチングを用いることもでき、その際のエッチングガスとしては、Ｃｌ系、Ｆ系ガス、例えばＣｌ２、ＳｉＣｌ４、ＢＣｌ３、ＨＢｒ、ＳＦ６、ＣＨＦ３、Ｃ４Ｆ８、ＣＦ４、などの他、不活性ガスのＡｒなどが挙げられる。
ウェットエッチングのエッチング溶液としては、例えば実施例のサファイア基板の場合、リン酸、若しくはピロリン酸、又はそれに硫酸を加えた混酸、又は水酸化カリウムを用いることができる。この時、マスク材料としては、ＳｉＯ２などのケイ素酸化物の他、基板材料、そのエッチング液に応じて適宜選択され、例えば、Ｖ，Ｚｒ，Ｎｂ，Ｈｆ，Ｔｉ，Ｔａ，Ａｌからなる群から選択される少なくとも一つの元素の酸化物、Ｓｉ，Ｂ，Ａｌからなる群から選択される少なくとも一つの元素の窒化物を挙げることができる。
【００３２】
＜第２エッチングステップ＞
次に、図7に示すように、第１マスク１９を除去した後、下凸部１ａの上面に円形の第２マスク２０を形成して、又は第２マスク２０を形成することなくさらに基板１をエッチングする。
このエッチングステップにおいては、少なくとも下凸部の上面に尖った先端を有する上凸部が形成されるまでエッチングを進める。
なお、このエッチングは、第１エッチング工程と同様、ウェットエッチングであってもよいしドライエッチングであってもよい。
また、エッチング方法は、第１エッチング工程と異なるエッチング方法を採用することもできる。すなわち、第１エッチング工程がウェットエッチングで、第２エッチング工程がドライエッチングであってもよいし、またその逆でもよい。
また、第１エッチング工程と第２エッチング工程とで、エッチングガス又はエッチング液を変更してもよい。
【００３３】
以上の２段階エッチングにより基板１０上に、尖った頂点ｔ１を有し、かつ傾斜変更線Ｌ１１，Ｌ１２，Ｌ１３の上下で傾斜角が不連続に変化する結晶成長抑制表面からなる傾斜面１１ｋ，１２ｋ，１３ｋを有する凸部１を形成することができる。
【００３４】
以上のようにして、傾斜変更線Ｌ１１，Ｌ１２，Ｌ１３の上下で傾斜角が不連続に変化する傾斜面１１ｋ，１２ｋ，１３ｋを有する先端が尖った凸部１が複数形成されたサファイアＣ面（０００１）上に、窒化物半導体を成長させると、凸部１の傾斜面１１ｋ，１２ｋ，１３ｋからの窒化物半導体の成長は抑制される(実質的に成長はしない)。
これにより、凸部１間のサファイアＣ面（０００１）表面から成長した窒化物半導体が凸部１の傾斜面上を横方向に成長して、成長が進むにつれて凸部１を覆い結晶欠陥の少ない平坦なＧａＮ表面が得られ、その結晶欠陥の少ない平坦なＧａＮ表面上に、結晶欠陥の少ない窒化物半導体層が積層された発光素子構造を形成することが可能になる。
【００３５】
［発光素子］
発光素子構造は、例えば、図１に示すように、基板上に、第１，２導電型層２２，２４の間に活性層２３が設けられた積層構造２を有し、活性層２３及び第２導電型層２４の一部を除去して露出させた第１導電型層２２の上と第２導電型層２４の上とに、第１電極と第２電極とが形成されてなる。また、第２電極は、第２導電型層２４上のほぼ全面に形成された透光性オーミック電極とその透光性オーミック電極の上に形成されたパッド及び拡散電極とからなる。
【００３６】
発光素子を形成するにあたって、基板上に成長させる半導体としては、一般式ＩｎｘＡｌｙＧａ１−ｘ−ｙＮ（０≦ｘ≦１、０≦ｙ≦１、０≦ｘ＋ｙ≦１）で表される窒化ガリウム系化合物半導体材料を用いることができる。特に後述のようにその二元・三元混晶を好適に用いることができる。また、窒化物半導体以外に、ＧａＡｓ、ＧａＰ系化合物半導体、ＡｌＧａＡｓ、ＩｎＡｌＧａＰ、系化合物半導体などの他の半導体材料にも適用することができる。
【実施例】
【００３７】
以下、本発明に係る実施例を説明する。
〔実施例１〕
サファイア基板のＣ面（０００１）上にＳｉＯ２膜を成膜、パターンニングすることにより、直径約１．５μｍの円形状の第１マスク１９を周期的に形成した。
続いて、エッチング液としてリン酸と硫酸の混酸を用いたエッチング浴に基板を浸漬し、溶液の温度約２９０℃で深さ（凸部高さ）が約１μｍとなるまで約５分エッチングした。
これにより、下凸部１ａが形成された。【００３８】
次に、第１マスク１９を除去した後、マスク無い状態で、エッチング液としてリン酸と硫酸の混酸を用いたエッチング浴に基板を浸漬し、溶液の温度約２９０℃で凸部の先端が尖るまで約1分エッチングすることにより上凸部１ｂが形成した。
以上の工程により、高さ約１μm、テーパー角が2段階の凸部１が形成された。【００３９】
続いて、基板をＭＯＣＶＤ装置に移し、凸部1が形成された基板表面に、低温（約５１０℃）で成長させた２０ｎｍのＧａＮバッファ層と、その上に高温（約１０５０℃）でＧａＮを、ｃ軸成長させ、表面が平坦な下地層２１を形成した。【００４０】
このようにして得られる下地層２１が形成された基板上に、図１に示すように、ｎ型コンタクト層などのｎ型層２２と、活性層２３と、ｐ型層２４を形成して半導体素子構造（発光波長４６５ｎｍの青色ＬＥＤ）を作製した。
具体的には、上記下地層２１の上に、第１導電型層２２（ｎ型層）として、膜厚５μｍのＳｉ（４．５×１０１８／ｃｍ３）ドープＧａＮのｎ側コンタクト層と、０．３μｍのアンドープＧａＮ層と、０．０３μｍのＳｉ（４．５×１０１８／ｃｍ３）ドープＧａＮ層と、５ｎｍのアンドープＧａＮ層と、４ｎｍのアンドープＧａＮ層と２ｎｍのアンドープＩｎ０．１Ｇａ０．９Ｎ層とを繰り返し交互に１０層ずつ積層された多層膜を形成した。ｎ型層２２の上の活性層２３として、膜厚２５ｎｍのアンドープＧａＮの障壁層と、膜厚３ｎｍのＩｎ０．３Ｇａ０．７Ｎの井戸層とを繰り返し交互に６層ずつ積層し、最後に障壁層を積層した多重量子井戸構造を形成した。活性層の上の第２導電型層（ｐ型層）２４として、４ｎｍのＭｇ（５×１０１９／ｃｍ３）ドープのＡｌ０．１５Ｇａ０．８５Ｎ層と２．５ｎｍのＭｇ（５×１０１９／ｃｍ３）ドープＩｎ０．０３Ｇａ０．９７Ｎ層とを繰り返し５層ずつ交互に積層し、最後に上記ＡｌＧａＮ層を積層したｐ側多層膜層と、膜厚０．１２μｍのＭｇ（１×１０２０／ｃｍ３）ドープＧａＮのｐ側コンタクト層を形成した。【００４１】
尚、半導体素子構造には、発光構造部の表面となるｐ型層２４表面に透光性のオーミック電極として、ＩＴＯ（約１７０ｎｍ）を形成し、そのＩＴＯの上とｎ側コンタクト層の上に、Ｒｈ（約１００ｎｍ）／Ｐｔ（約２００ｎｍ）／Ａｕ（約５００ｎｍ）をこの順に積層した構造の電極を形成した。
【符号の説明】
【００４２】
１  凸部
１ａ  下凸部
１ｂ  上凸部
２  半導体積層構造
１０  基板
ｔ１  頂点
Ｌ１１，Ｌ１２，Ｌ１３  傾斜変更線
１１ｋ，１２ｋ，１３ｋ  傾斜面
１９  第１マスク
２０  第２マスク
２１  下地層
２２  ｎ型層（第１導電型層）
２３  活性層
２４  ｐ型層（第２導電型層）
【図１】
2012002240.tif 000003
【図２】
2012002240.tif 000004
【図３】
2012002240.tif 000005
【図４】
2012002240.tif 000006
【図５】
2012002240.tif 000007
【図６】
2012002240.tif 000008
【図７】
2012002240.tif 000009
【国際調査報告】
2012002240.tif 000010
2012002240.tif 000011
2012002240.tif 000012
2012002240.tif 000013